(57)【特許請求の範囲】
【請求項１】
下記式（１）又は下記式（２）で表される化合物を主成分とする黄色分散染料と、下記式（３）で表される化合物を主成分とする青色分散染料及び／又は下記式（４）で表される化合物を主成分とする赤色分散染料と、を含む染色布帛であって、
当該染色布帛中、下記式（１）又は（２）で表される化合物の含有割合Ａｙ、下記式（１）又は（２）で表される化合物以外の黄色分散染料の含有割合Ｂｙ、下記式（３）で表される化合物の含有割合Ａｂ、下記式（３）で表される化合物以外の青色分散染料の含有割合Ｂｂ、下記式（４）で表される化合物の含有割合Ａｒ、及び、下記式（４）で表される化合物以外の赤色分散染料の含有割合Ｂｒから、｛Ａｙ×Ａｙ／（Ａｙ＋Ｂｙ）−（Ｂｙ＋Ｂｂ＋Ｂｒ）｝／（Ａｙ＋Ｂｙ＋Ａｂ＋Ｂｂ＋Ａｒ＋Ｂｒ）により求められる耐高濃度塩素処理係数が０．２０〜０．９０である、耐塩素処理染色布帛。
【化１】
0006724328.tif 000017
【化２】
0006724328.tif 000018
【化３】
0006724328.tif 000019
【化４】
0006724328.tif 000020
【請求項２】
前記式（１）又は前記式（２）で表される化合物を主成分とする黄色分散染料と、前記式（３）で表される化合物を主成分とする青色分散染料と、前記式（４）で表される化合物を主成分とする赤色分散染料と、を含む染色布帛である、請求項１に記載の耐塩素処理染色布帛。
【請求項３】
前記式（１）で表される化合物を主成分とする黄色分散染料と、前記式（３）で表される化合物を主成分とする青色分散染料及び／又は前記式（４）で表される化合物を主成分とする赤色分散染料と、を含む染色布帛である、請求項１又は２に記載の耐塩素処理染色布帛。
【請求項４】
下記式（１）又は下記式（２）で表される化合物を主成分とする黄色分散染料と、下記式（３）で表される化合物を主成分とする青色分散染料及び／又は下記式（４）で表される化合物を主成分とする赤色分散染料と、を混合してなり、
下記式（１）又は（２）で表される化合物の含有割合Ａｙ、下記式（１）又は（２）で表される化合物以外の黄色分散染料の含有割合Ｂｙ、下記式（３）で表される化合物の青色分散染料の含有割合Ａｂ、下記式（３）で表される化合物以外の青色分散染料の含有割合Ｂｂ、下記式（４）で表される化合物の含有割合Ａｒ、及び、下記式（４）で表される化合物以外の赤色分散染料の含有割合Ｂｒから、｛Ａｙ×Ａｙ／（Ａｙ＋Ｂｙ）−（Ｂｙ＋Ｂｂ＋Ｂｒ）｝／（Ａｙ＋Ｂｙ＋Ａｂ＋Ｂｂ＋Ａｒ＋Ｂｒ）により求められる耐高濃度塩素処理係数が０．２０〜０．９０である、耐塩素処理混合染料組成物。
【化５】
0006724328.tif 000021
【化６】
0006724328.tif 000022
【化７】
0006724328.tif 000023
【化８】
0006724328.tif 000024
【請求項５】
前記式（１）又は前記式（２）で表される化合物を主成分とする黄色分散染料と、前記式（３）で表される化合物を主成分とする青色分散染料と、前記式（４）で表される化合物を主成分とする赤色分散染料と、を混合してなる、請求項４に記載の耐塩素処理混合染料組成物。
【請求項６】
前記式（１）で表される化合物を主成分とする黄色分散染料と、前記式（３）で表される化合物を主成分とする青色分散染料及び／又は前記式（４）で表される化合物を主成分とする赤色分散染料と、を混合してなる、請求項４又は５に記載の耐塩素処理混合染料組成物。
【請求項７】
布帛を、請求項４〜６のいずれか一項に記載の耐塩素処理混合染料組成物で染色することを特徴とする、耐塩素処理染色布帛の製造方法。
【発明の詳細な説明】
【技術分野】
【０００１】
本発明は、特定の染料で染色された耐塩素処理染色布帛、及び特定の染料を含有する耐塩素処理混合染料組成物に関する。
【背景技術】
【０００２】
従来から、染色した繊維材料に関する要求特性として耐光堅牢度が知られており、様々な対処が検討されている。例えば、特許文献１及び２には、特定の分散染料を含有した耐光堅牢度の強い分散染料組成物及びそれを用いた染色方法が記載されている。
【０００３】
ところで、アセテート系繊維は、プール水、水道水等の消毒に用いられる塩素に対する堅牢度が悪いことが知られている。このため、特許文献３には、アセテート系繊維について、洗濯やプールでの使用などにおける耐塩素堅牢度を向上させる方法が記載されている。
【先行技術文献】
【特許文献】
【０００４】
【特許文献１】特開２０１２−２５５１１８号公報
【特許文献２】国際公開第２０１２／０６７０２７号
【特許文献３】特開２００５−９０５９号公報
【発明の概要】
【発明が解決しようとする課題】
【０００５】
近年、感染症等の対策として、衣料品に対して高濃度での塩素処理（例えば、次亜塩素酸ソーダ処理）が実施される場面が増えたことから、このような塩素処理に対して変色・退色の懸念が少ない染色製品が望まれる。しかし、従来、耐塩素堅牢度の低いアセテート系繊維を対象として、プール水、水道水程度の塩素消毒に対する耐塩素堅牢度を向上させる検討は、特許文献３にてなされているものの、一般的な繊維材料を対象として、高濃度の塩素処理に対する耐塩素堅牢度を得る方法の検討はなされていなかった。
【０００６】
本発明は、高濃度の塩素処理に対して変色・退色の懸念が少なく、耐塩素堅牢度に優れた耐塩素処理染色布帛を提供することを目的とする。また本発明は、高濃度の塩素処理に対して変色・退色の懸念が少なく、耐塩素堅牢度に優れた耐塩素処理染色布帛を得ることが可能な、耐塩素処理混合染料組成物を提供することを目的とする。
【課題を解決するための手段】
【０００７】
本発明の一側面は、黄色分散染料と、青色分散染料及び／又は赤色分散染料と、によって染色された染色布帛であって、上記黄色分散染料の主成分が、下記式（１）又は下記式（２）で表される化合物であり、上記青色分散染料の主成分が、下記式（３）で表される化合物であり、上記赤色分散染料の主成分が、下記式（４）で表される化合物である、耐塩素処理染色布帛に関する。
【化１】
0006724328.tif 000002
【化２】
0006724328.tif 000003
【化３】
0006724328.tif 000004
【化４】
0006724328.tif 000005
【０００８】
本発明の他の側面は、下記式（１）又は下記式（２）で表される化合物を主成分とする黄色分散染料と、下記式（３）で表される化合物を主成分とする青色分散染料及び／又は下記式（４）で表される化合物を主成分とする赤色分散染料と、を混合してなる、耐塩素処理混合染料組成物に関する。
【化５】
0006724328.tif 000006
【化６】
0006724328.tif 000007
【化７】
0006724328.tif 000008
【化８】
0006724328.tif 000009
【０００９】
本発明のさらに他の側面は、上記耐塩素処理混合染料組成物で染色された、耐塩素処理染色布帛に関する。
【発明の効果】
【００１０】
本発明によれば、高濃度の塩素処理に対して変色・退色の懸念が少なく、耐塩素堅牢度に優れた耐塩素処理染色布帛が提供される。また、本発明によれば、高濃度の塩素処理に対して変色・退色の懸念が少なく、耐塩素堅牢度に優れた染色布帛を得ることが可能な、耐塩素処理混合染料組成物が提供される。
【発明を実施するための形態】
【００１１】
本発明の好適な実施形態について以下に説明する。
【００１２】
（耐塩素処理染色布帛）
本実施形態に係る染色布帛は、黄色分散染料と、青色分散染料及び／又は赤色分散染料とによって染色された（すなわち、黄色分散染料と青色分散染料、黄色分散染料と赤色分散染料、又は、黄色分散染料と青色分散染料と赤色分散染料によって染色された）、繊維布帛である。
【００１３】
本実施形態において、繊維布帛を染色する黄色分散染料は、その主成分が下記式（１）又は下記式（２）で表される化合物である。
【００１４】
【化９】
0006724328.tif 000010
【化１０】
0006724328.tif 000011
【００１５】
また、本実施形態において、繊維布帛を染色する青色分散染料は、その主成分が下記式（３）で表される化合物である。
【００１６】
【化１１】
0006724328.tif 000012
【００１７】
また、本実施形態において、繊維布帛を染色する赤色分散染料は、その主成分が下記式（４）で表される化合物である。
【化１２】
0006724328.tif 000013
【００１８】
上記特定の化合物を主成分とする黄色分散染料と、上記特定の化合物を主成分とする青色分散染料及び／又は赤色分散染料とを組み合わせて繊維布帛を染色することで、高濃度の塩素処理に対して変色・退色の懸念が少なく、耐塩素堅牢度に優れた染色布帛を得ることができる。
【００１９】
なお、式（１）で表される化合物はカラーインデックス名がＤｉｓｐｅｒｓｅ  Ｙｅｌｌｏｗ  ４２の黄色分散染料であり、式（２）で表される化合物はカラーインデックス名がＤｉｓｐｅｒｓｅ  Ｙｅｌｌｏｗ  １１４の黄色分散染料であり、式（３）で表される化合物はカラーインデックス名がＤｉｓｐｅｒｓｅ  Ｂｌｕｅ  ２７の青色分散染料であり、式（４）で表される化合物はカラーインデックス名がＤｉｓｐｅｒｓｅ  Ｒｅｄ  ９２の赤色分散染料である。
【００２０】
本明細書中、主成分とは、各色の分散染料に占める上記特定の化合物の含有割合が、７５質量％以上であることを示す。
【００２１】
なお、各色の分散染料に占める上記特定の化合物の含有割合は、染色布帛の染料を溶剤抽出した後、高速液体クロマトグラフィー（ＨＰＬＣ）によって分離し、各色の分散染料に相当するピーク面積の総和に対する上記特定の化合物に相当するピーク面積の割合を算出することで求めることができる。溶剤抽出には例えばＮ，Ｎ−ジメチルホルムアミドを用いることができる。ＨＰＬＣにおいて、カラムとしては、例えば、Ｉｎｅｒｔｓｉｌ  ＯＤＳ−Ｐ（粒子径５μｍ、内径４．６ｍｍ、長さ１５０ｍｍ、カラム温度４０℃）を用いることができ、移動相としては、例えば、アセトニトリル／水混合液をグラジエント条件（例えば、アセトニトリル／水＝３０／７０（容量比）〜９０／１０（容量比））で用いることができる。
【００２２】
本明細書中、黄色分散染料とは最大吸光波長が３８０ｎｍ以上４９０ｎｍ未満にあるものを示し、赤色染料とは最大吸光波長が４９０ｎｍ以上５８０ｎｍ未満にあるものを示し、青色染料とは最大吸光波長が５８０ｎｍ以上６２０ｎｍ未満にあるものを示す。
【００２３】
本明細書中、耐塩素処理染色布帛とは、ＪＩＳ  Ｌ０８８４の「塩素処理水に対する染色堅牢度試験法Ｄ」に準拠した高濃度塩素処理水に対する耐塩素堅牢度試験において、堅牢度の等級評価が４以上である染色布帛を示す。また、耐塩素処理混合染料組成物とは、その混合染料組成物で染色した布帛が、耐塩素処理染色布帛となる、混合染料組成物を示す。
【００２４】
黄色分散染料中の式（１）又は式（２）で表される化合物の含有割合（すなわち、式（１）で表される化合物と式（２）で表される化合物の合計の含有割合）は、黄色分散染料の総量基準で７５質量％以上であり、高濃度塩素への堅牢度が特に高まることから、好ましくは９０質量％以上であり、より好ましくは９５質量％以上である。また、黄色分散染料が全て式（１）又は式（２）で表される化合物であってもよく、高濃度塩素処理への堅牢度が特に高まることから、黄色分散染料が全て式（１）で表される化合物であってもよい。
【００２５】
青色分散染料中の式（３）で表される化合物の含有割合は、青色分散染料の総量基準で７５質量％以上であり、高濃度塩素への堅牢度が特に高まることから、好ましくは９０質量％以上であり、より好ましくは９５質量％以上である。また、青色分散染料が全て式（３）で表される化合物であってもよい。
【００２６】
赤色分散染料中の式（４）で表される化合物の含有割合は、赤色分散染料の総量基準で７５質量％以上であり、高濃度塩素への堅牢度が特に高まることから、好ましくは９０質量％以上であり、より好ましくは９５質量％以上である。また、赤色分散染料が全て式（４）で表される化合物であってもよい。
【００２７】
上記の各色分散染料は、それぞれが耐塩素堅牢度に優れ、これらの分散染料で染色された染色布帛は、塩素処理に対して変色・退色の懸念が少ない。また、上記の各色分散染料は、塩素処理に対する耐久性が同程度であることから、高濃度の塩素処理を施した場合に、変色・退色の懸念が少ないのみならず、仮に変色・退色が生じたとしても全体としての色相の変化が十分に抑制される。
【００２８】
本実施形態において、黄色分散染料、青色分散染料及び赤色分散染料として、上記特定の化合物以外の分散染料を使用していてもよいが、高濃度の塩素処理時の色相の変化を十分に抑制する観点からは、その使用量は出来る限り少ないことが好ましく、上記特定の化合物以外の分散染料を使用しないことがより好ましい。
【００２９】
本実施形態に係る耐塩素処理染色布帛は、上記の各色分散染料をそれぞれ用いて染色したものであってよく、上記の各色分散染料を混合した混合染料組成物を用いて染色したものであってもよい。
【００３０】
染色方法は特に制限されず、分散染料を用いた各種の染色方法の中から、染色対象の繊維布帛、所望の染色態様などに応じて適宜選択することができる。染色方法の具体例としては、例えば、液流染色、サーモゾール染色等が挙げられる。
【００３１】
染色対象の繊維布帛は特に制限されず、分散染料で染色される各種繊維布帛の中から適宜選択することができる。例えば、繊維布帛としては、ポリエステル、ナイロン、トリアセテート等を好適に用いることができる。
【００３２】
本実施形態に係る染色布帛は、殺菌・漂白等の塩素処理に対する耐久性に優れることから、汎用性の高い染色製品として広範な用途に使用することができる。
【００３３】
また本実施形態に係る耐塩素処理染色布帛は、高濃度の塩素処理に対しても、変色・退色の懸念が少なく、耐塩素堅牢度に優れる。このため、本実施形態に係る染色布帛は、幼児衣料、介護・医薬関連衣料等の、高濃度塩素処理が施される可能性がある分野における染色製品として、特に好適に用いることができる。
【００３４】
（耐塩素処理混合染料組成物）
本実施形態に係る耐塩素処理混合染料組成物（以下、場合により「混合染料組成物」という。）は、式（１）又は式（２）で表される化合物を主成分とする黄色分散染料と、式（３）で表される化合物を主成分とする青色分散染料及び／又は式（４）で表される化合物を主成分とする赤色分散染料と、を混合してなるものである。
【００３５】
本実施形態において、上記の各色分散染料はそれぞれが耐塩素堅牢度に優れることから、上記混合染料組成物で染色された染色布帛は、塩素処理に対して変色・退色の懸念が少ない。また、上記の各色分散染料は高濃度塩素処理に対する耐久性が同程度であることから、上記混合染料組成物で染色された染色布帛は、高濃度の塩素処理を施した場合に、変色・退色の懸念が少ないのみならず、仮に変色・退色が生じたとしても全体としての色相の変化が十分に抑制される。
【００３６】
本実施形態において、混合染料組成物中の各色分散染料の含有割合は特に制限されず、所望の色相に応じて適宜調整することができる。
【００３７】
なお、混合染料組成物中の各色分散染料の含有割合は、染色布帛の染料を溶剤抽出した後、高速液体クロマトグラフィー（ＨＰＬＣ）によって分離し、三色（黄色、青色、赤色）の分散染料に相当するピーク面積の総和に対する、各一色の分散染料に相当するピーク面積の総和の割合を算出することで求めることができる。溶剤抽出には例えばＮ，Ｎ−ジメチルホルムアミドを用いることができる。ＨＰＬＣにおいて、カラムとしては、例えば、Ｉｎｅｒｔｓｉｌ  ＯＤＳ−Ｐ（粒子径５μｍ、内径４．６ｍｍ、長さ１５０ｍｍ、カラム温度４０℃）を用いることができ、移動相としては、例えば、アセトニトリル／水混合液をグラジエント条件（例えば、アセトニトリル／水＝３０／７０（容量比）〜９０／１０（容量比））で用いることができる。
【００３８】
高濃度塩素への堅牢度に特に優れる観点からは、混合染料組成物の全量に対して、黄色分散染料の含有割合が２０．０〜９０．０質量％、青色分散染料の含有割合が７．０〜７０．０質量％、赤色分散染料の含有割合が３．０〜１５．０質量％であることが好ましく、黄色分散染料の含有割合が５０．０〜８５．０質量％、青色分散染料の含有割合が９．０〜４０．０質量％、赤色分散染料の含有割合が６．０〜１４．５質量％であることがより好ましく、黄色分散染料が７０．０〜８０．０質量％、青色分散染料の含有割合が１０．０〜２０．０質量％、赤色分散染料の含有割合が１０．０〜１４．０質量％であることがさらに好ましい。
【００３９】
混合染料組成物は、黄色分散染料、青色分散染料及び赤色分散染料として、上記特定の化合物以外の分散染料を含んでいてもよいが、高濃度の塩素処理時の色相の変化を十分に抑制する観点からは、その含有量は出来る限り少ないことが好ましく、上記特定の化合物以外の分散染料を含まないことがより好ましい。
【００４０】
上記特定の化合物である各色分散染料の含有割合、及び、上記特定の化合物以外の各色分散染料の含有割合から求められる、以下の耐高濃度塩素処理係数（上限値は１）が、０．２０以上であることが好ましく、０．３０以上であることがより好ましく、０．５０以上であることがさらに好ましく、０．７０以上であることが特に好ましい。また、分散染料の色相の観点を加味して、耐高濃度塩素処理係数は、０．７０〜０．９０であることが最も好ましい。
耐高濃度塩素処理係数＝｛Ａｙ×Ａｙ／（Ａｙ＋Ｂｙ）−（Ｂｙ＋Ｂｂ＋Ｂｒ）｝／（Ａｙ＋Ｂｙ＋Ａｂ＋Ｂｂ＋Ａｒ＋Ｂｒ）
ここで、Ａｙは上記特定の化合物の黄色分散染料の含有割合（式（１）で表される化合物と式（２）で表される化合物との両方を含む場合にはこれらの合計の含有割合）、Ｂｙは上記特定の化合物以外の黄色分散染料の含有割合、Ａｂは上記特定の化合物の青色分散染料の含有割合、Ｂｂは上記特定の化合物以外の青色分散染料の含有割合、Ａｒは上記特定の化合物の赤色分散染料の含有割合、Ｂｒは上記特定の化合物以外の赤色分散染料の含有割合、を意味する。
【００４１】
混合染料組成物は、上記の各色分散染料以外の成分をさらに含有していてもよい。例えば、混合染料組成物は、分散剤、水等をさらに含有していてもよい。
【００４２】
混合染料組成物を用いた染色方法は、特に制限されず、分散染料を用いた各種の染色方法の中から、染色対象の繊維布帛、所望の染色態様などに応じて適宜選択することができる。
【００４３】
以上、本発明の好適な実施形態について説明したが、本発明は上記実施形態に限定されるものではない。
【００４４】
例えば、本発明の一側面は、式（１）又は式（２）で表される化合物を主成分とする黄色分散染料、式（３）で表される化合物を主成分とする青色分散染料、及び式（４）で表される化合物を主成分とする赤色分散染料を有する、染色キットに関するものであってよい。当該染色キットを用いて繊維布帛を染色することで、耐塩素堅牢性に優れる染色布帛を得ることができる。
【００４５】
また、本発明の一側面は、黄色分散染料、青色分散染料及び赤色分散染料として、それぞれ上記特定の化合物を選択する、染色布帛の耐塩素堅牢度の向上方法ということもできる。
【実施例】
【００４６】
以下、実施例により本発明をより具体的に説明するが、本発明は実施例に限定されるものではない。
【００４７】
（実施例１）
ポリエステル繊維布帛（アイ・テック社製ＰＫ−２、丸編み、目付１３０ｇ／ｍ２）に対して、表１に記載の割合で各色染料を混合した混合染料組成物を用いて、１３０℃、３０分の染色処理を行った。その後、還元洗浄を行って、染色布帛を得た。得られた染色布帛の色相はベージュであった。
【００４８】
得られた染色布帛に対して、ＪＩＳ  Ｌ０８８４の「塩素処理水に対する染色堅牢度試験法Ｂ」に準拠して、塩素処理水（有効塩素濃度２０ｇ／Ｌ）に対する耐塩素堅牢度試験（以下、「耐塩素堅牢度試験１」という。）を行った。
【００４９】
次いで、染色布帛に対して、ＪＩＳ  Ｌ０８８４の「塩素処理水に対する染色堅牢度試験法Ｄ」に準拠して、高濃度塩素処理水（有効塩素濃度１００ｇ／Ｌ）に対する耐塩素堅牢度試験（以下、「耐塩素堅牢度試験２」という。）を行った。
【００５０】
さらに、染色布帛に対して、ＪＩＳ  Ｌ０８５３の「水滴下に対する染色堅牢度試験方法」を準用して、１０％の次亜塩素酸ナトリウム溶液を滴下に対する堅牢度試験（以下、「塩素滴下堅牢度試験」という）を行った。
【００５１】
耐塩素堅牢度試験１、耐塩素堅牢度試験２及び塩素滴下堅牢度試験の結果は、表１に示すとおりとなった。なお、堅牢度の評価はＪＩＳ  Ｌ０８０１に基づいて行った。堅牢度は数字が大きいほど高いことを示し５級が最も良好である。なお「４−５」は４級と５級の中間程度の評価であることを示す。
【００５２】
（実施例２〜７）
各色染料の混合割合を表１に記載のとおりとしたこと以外は、実施例１と同様にして染色布帛を得た。得られた染色布帛の色相は、実施例２はグレー、実施例３はライトグリーン、実施例４はグリーン、実施例５〜７はベージュであった。得られた染色布帛に対して、実施例１と同様に耐塩素堅牢度試験１、耐塩素堅牢度試験２及び塩素滴下堅牢度試験を行ったところ、表１に示す結果となった。
【００５３】
表１に示されるように、耐高濃度塩素処理係数が０．２０以上であれば、耐塩素堅牢度試験２が４級以上、かつ、塩素滴下堅牢度試験が２−３級以上となる。耐高濃度塩素処理係数が０．３０以上であれば、耐塩素堅牢度試験２が４級以上、かつ、塩素滴下堅牢度試験が３−４級以上となる。耐高濃度塩素処理係数が０．５０以上であれば、耐塩素堅牢度試験２が４−５級以上、かつ、塩素滴下堅牢度試験が４−５級となる。耐高濃度塩素処理係数が０．７０以上であれば、耐塩素堅牢度試験２が５級、かつ、塩素滴下堅牢度試験が４−５級となる。
【００５４】
（比較例１〜９）
各色染料の混合割合を表２に記載のとおりとしたこと以外は、実施例１と同様にして染色布帛を得た。得られた染色布帛の色相は、比較例１はベージュ、比較例２はブルー、比較例３はグレー、比較例４はライトグリーン、比較例５はグリーン、比較例６及び７はベージュ、比較例８はブルー、比較例９はベージュであった。得られた染色布帛に対して、実施例１と同様に耐塩素堅牢度試験１、耐塩素堅牢度試験２及び塩素滴下堅牢度試験を行ったところ、表２に示す結果となった。
【００５５】
（実施例８、比較例１０）
各色染料の混合割合を表３に記載のとおりとしたこと以外は、実施例１と同様にして染色布帛を得た。得られた染色布帛についてより高濃度の塩素処理に対する堅牢度評価のため、有効塩素重量１２％次亜塩素酸ナトリウム水溶液を４０℃に調整し、染色布帛を当該水溶液に３０分浸漬させたのち取り出し、６０分放置後、水洗し風乾させて処理布帛を得た。得られた処理布帛を、コニカミノルタ製の色彩色差計ＣＭ−３５００Ｄで測色し、塩素処理前の染色布帛に比べてどのくらい色相が変化したかをΔＥ＊ａ＊ｂで表した。実施例８の染色布帛の色相は、塩素処理前後のいずれもベージュであった。一方、比較例１０の染色布帛の色相は、塩素処理前はベージュ、塩素処理後はピンクベージュであった。表３に示されるように、本発明の耐塩素処理染色布帛は、極めて高濃度の塩素処理により、仮に変色・退色が生じたとしても全体としての色相の変化が十分に抑制される。
【００５６】
なお、表１〜３に記載した各色染料の詳細は以下のとおりである。また、表１〜３中、各色染料の混合割合は質量比で示す。
・黄色染料Ａｙ−１
紀和化学工業社製、商品名「Ｋｉｗａｌｏｎ  Ｐｏｌｙｅｓｔｅｒ  Ｙｅｌｌｏｗ  ＹＬＳＥ  Ｐｏｗｄｅｒ」、分散染料：Ｄｉｓｐｅｒｓｅ  Ｙｅｌｌｏｗ  ４２。
・黄色染料Ａｙ−２
チバガイギー社製  商品名「Ｔｅｒａｓｉｌ  Ｙｅｌｌｏｗ  Ｗ−６ＧＳ」  分散染料Ｄｉｐｓｅｒｓｅ  Ｙｅｌｌｏｗ  １１４。
・青色染料Ａｂ
ハンツマン社製、商品名「Ｄｉｓｐｅｒｓｅ  Ｂｌｕｅ  ＧＬ−ＳＦ」、分散染料：Ｄｉｓｐｅｒｓｅ  Ｂｌｕｅ  ２７。
・赤色染料Ａｒ
紀和化学工業社製、商品名「Ｋｉｗａｌｏｎ  Ｐｏｌｙｅｓｔｅｒ  Ｒｅｄ  ＢＦＬ」、分散染料：Ｄｉｓｐｅｒｓｅ  Ｒｅｄ  ９２。
・黄色染料Ｂｙ
住化ケムテックス社製、商品名「Ｓｕｍｉｋａｌｏｎ  Ｙｅｌｌｏｗ  Ｅ−ＲＰＤ」、分散染料：Ｄｉｓｐｅｒｓｅ  Ｙｅｌｌｏｗ  ５４。
・青色染料Ｂｂ
住化ケムテックス社製、商品名「Ｓｕｍｉｋａｌｏｎ  Ｂｌｕｅ  Ｅ−ＲＰＤ」、分散染料：Ｄｉｓｐｅｒｓｅ  Ｂｌｕｅ  ５６。
・赤色染料Ｂｒ
住化ケムテックス社製、商品名「Ｓｕｍｉｋａｌｏｎ  Ｒｅｄ  Ｅ−ＲＰＤ」、分散染料：Ｄｉｓｐｅｒｓｅ  Ｒｅｄ  ６０。
【００５７】
【表１】
0006724328.tif 000014
【００５８】
【表２】
0006724328.tif 000015
【００５９】
【表３】
0006724328.tif 000016